(57)【要約】   【課題】  脱臭機能、抗（殺）菌機能、防汚機能等に優れかつ、光触媒層の保持力が大幅に向上し、剥離等が生じにくい多機能材の製造方法を提供する。   【解決手段】  基材表面にバインダー層を形成する工程と、バインダー層上に平均粒径が０．３μｍ未満の光触媒粒子と前記光触媒の粒径の４／５以下の酸化スズ、酸化亜鉛、酸化ビスマスのいずれかの粒子との混合物からなる層を形成する工程と、焼成する工程とを具備することを特徴とする光触媒機能を有する多機能材の製造方法。【特許請求の範囲】
【請求項１】
タイル基材の表面に釉薬層を形成し、該釉薬層上にTiO2粒子からなる光触媒層を形成する多機能タイルであって、
前期光触媒層は、前記TiO2粒子が互いに結合されており、
前記TiO2粒子の比重をδt、前記釉薬層の比重をδbとした時に、
０≦（δt−δb）≦３．０
の関係を満たすことを特徴とする、多機能タイル。
【請求項２】
前記TiO2粒子の平均粒子径は0.3μｍ以下である、請求項１に記載の多機能タイル。
【請求項３】
前記TiO2粒子は、アナターゼ型TiO2である、請求項1に記載の多機能タイル。
【請求項４】
前記δtと前記δbは、
０．５≦（δt−δb）≦２．０
の関係を満たすことを特徴とする、請求項１〜３のいずれか一項に記載の多機能タイル。
【請求項５】
釉薬層に光触媒層を備えた光触媒機能を有する多機能タイルの製造方法であって、
（１）タイル基材の表面に釉薬層を形成する工程
（２）前記釉薬層の上にTiO2粒子からなる光触媒層を形成する工程
（３）加熱処理する工程
を備え、かつ、前記TiO2粒子の比重をδt、前記釉薬層の比重をδbとした時に、
０≦（δt−δb）≦３．０
の関係を満たすことを特徴とする、多機能タイルの製造方法。
【請求項６】
前記光触媒はTiO2である、請求項５に記載の多機能タイルの製造方法。
【請求項７】
前記TiO2は、アナターゼ型TiO2である、請求項６に記載の多機能タイルの製造方法。
【発明の詳細な説明】
【技術分野】
【０００１】
本発明は脱臭機能、抗（殺）菌機能、防汚機能等の機能を発揮する多機能材とその製造方法に関する。 
【背景技術】
【０００２】
紫外線を照射することで、悪臭成分等の有機化合物に対して酸素分子の吸着或いは脱着を起こさせ、分解（酸化）を促進する機能を発揮する物質として、ＴiＯ2、Ｖ2Ｏ5、ＺnＯ、ＷＯ3等が知られており、特に結晶型がアナターゼ型のＴiＯ2粒子は光触媒としての効果が高いので、従来から壁材、タイル、ガラス（鏡）、循環濾過装置或いは衛生陶器等の表面に光触媒層を形成する提案がなされている。 
【０００３】
上記の光触媒層を形成する方法として、従来から以下のような方法が行われている。 プラスチック、セラミック、樹脂等の基材表面に、ＣＶＤ法、スパッタリング法、電子ビーム蒸着法等によって直接ＴiＯ2粒子等からなる光触媒層を形成する方法。 光触媒粒子をバインダーに混練してスプレー・コーティング法等によって基材表面に塗布したり、ディップ・コーティング法により浸漬塗布した後に、熱処理する方法。 （例えば、特許文献１参照。）
【特許文献１】特開平５−２０１７４７号公報
【発明の開示】
【発明が解決しようとする課題】
【０００４】
ＣＶＤ法、スパッタリング法、電子ビーム蒸着法等を用いる場合には、設備が大規模になり、また歩留りも悪いため製造コストが高くなる。 
【０００５】
一方、ＴiＯ2粒子等の光触媒粒子が光触媒としての効果を発揮するには、光触媒粒子に紫外線が照射されることと、光触媒粒子が悪臭ガス等の分解対象物質に接触することが必要であるが、特開平５−２０１７４７号公報のように光触媒粒子をバインダーに混練して基材に塗布していたのでは、多くの光触媒粒子がバインダー層中に埋もれ、紫外線が届かなかったり、悪臭ガス等に接触しないことになり、充分な触媒機能を発揮することができない。 
【課題を解決するための手段】
【０００６】
上記課題を解決すべく本発明では以下に示す手段を施した。 
【０００７】
基材表面にバインダー層を介して光触媒層が保持された光触媒機能を有する多機能材において、前記光触媒層の上層部は外気と接するようにバインダー層から露出され、また前記光触媒層の下層部はその一部がバインダー層内に埋設されているようにした。このような構成とすることにより、光触媒層の上層部は露出しているので、触媒機能を充分に発揮でき、また光触媒層の下層部はその一部がバインダー層内に埋設されているので光触媒粒子が基材から剥離しにくくなる。 
【０００８】
ここで、基材としては、タイル、衛生陶器、ガラス等のセラミック、樹脂、金属、木材またはその複合物等のいずれでもよい。 
【０００９】
また、光触媒粒子としては、ＴiＯ2、ＺnＯ、ＳrＴiＯ3、Ｆe2Ｏ3、ＣdＳ、ＣdＳe、ＷＯ3、ＦeＴiＯ3、ＧaＰ、ＧaＡs、ＲuＯ2、ＭoＳ3、ＬaＲhＯ3、ＣdＦeＯ3、Ｂi2Ｏ3、ＭoＳ2、Ｉn2Ｏ3、ＣdＯ、ＳnＯ2等が挙げられ、これらのうちのいずれを用いてもよい。尚、ＴiＯ2、ＳrＴiＯ3、Ｆe2Ｏ3、ＣdＳ、ＷＯ3、ＭoＳ3、Ｂi2Ｏ3、ＭoＳ2、Ｉn2Ｏ3、ＣdＯ等は等価電子帯のレドックス・ポテンシャルの絶対値が伝導帯のレドックス・ポテンシャルの絶対値よりも大きいため酸化力のほうが還元力よりも大きく、有機化合物の分解による防臭作用、防汚作用あるいは抗菌作用に優れている。また原料コストの面ではＴiＯ2、Ｆe2Ｏ3、ＺnＯが有利である。 
【００１０】
また、前記バインダー層は、例えば釉薬、無機ガラス、熱可塑性樹脂、半田等の熱可塑性材料にて構成する。このようにバインダー層を熱可塑性材料にて構成することで、バインダー層上にスプレーコティング法等の簡便且つ安価な方法によって光触媒を常温で塗布でき、また加熱処理のみで、基材、バインダー層及び光触媒を強固に結合でき、製造コスト上有利となる。 
【００１１】
また、本発明に係る光触媒機能を有する多機能材は、光触媒粒子からなる光触媒層を熱可塑性材料からなるシート状バインダー層の上に積層またはその一部を埋設して構成される。このようなシート状の多機能材を、既存のタイル、衛生陶器、建材等の上に貼着後加熱すれば、既存のタイル等に後から防臭性、防汚性、抗菌性、抗カビ性等の機能を付加することができる。 
【００１２】
前記光触媒層を構成する光触媒粒子の平均粒径は、比表面積を大きくして光触媒活性を高めるため、０．３μｍ未満とするのが好ましい。 
【００１３】
また、光触媒層の耐摩耗性を高めるため、光触媒層のうちバインダー層から露出する部分を構成する光触媒粒子は互いに結合されていることが好ましい。 
【００１４】
前記光触媒層の厚さは０．１μｍ〜０．９μｍであることが好ましい。０．１μｍ未満では局所的に光触媒粒子がバインダー層内に埋め込まれて、多機能材表面上触媒活性を発揮できない部分が生じ、その部分に菌が滞留するようになるので、特に抗菌性が悪化する。また０．９μｍを越えると、厚みのバラつきが大きくなり、サンプルに染みが付着した際に汚れが落ちにくくなる。ここで、光触媒層の厚さとは、最表面からバインダー層の下層に埋め込まれている部分までを含
み、それぞれの凹凸を均した厚みである。 
【００１５】
ここで、光触媒層の厚さを変化させることで意匠的な効果も得られる。即ち、厚さを０．２μｍ以上０．４μｍ未満にすれば、光触媒層膜厚部に対する光の干渉作用により虹彩色模様を付することができ、また、外観上基材の地の色、模様若しくはそれらの結合のみにしたければ、上記光の干渉作用を生じる部分を除外した０．１μｍ以上０．２μｍ未満もしくは０．４μｍ以上１μｍ未満に光触媒層膜厚部を作製すればよい。斯かる手法は、タイル、洗面台、浴槽、大・小便器、流し台、調理台等広範な範囲に応用可能である。 
【００１６】
光触媒層のうちバインダー層から露出する部分を構成する光触媒粒子を互いに結合させる方法としては、例えば、光触媒粒子の間隙にその間隙よりも粒径の小さな粒子を充填する。光触媒粒子のみで互いに結合する場合には、光触媒粒子同士の吸着または焼結によるしかない。しかしながら光触媒粒子相互の焼結作用を利用する場合はかなり高温で焼結しなければならず、一方吸着による場合には光触媒粒子の比表面積をよほど大きくし且つ充填性をよくしなければ結合性は充分にならず、光触媒粒子の活性点吸着分だけ消費する等、充分な触媒活性と耐摩耗性を有する多機能材を製造するには方法が制限されることになる。また、光触媒粒子の結合を強化するために、光触媒粒子の間隙よりも大きな粒子を用いると、充分な結合力を得られないのみならず、多機能材表面に露出する光触媒粒子を部分的に覆ってしまうことになり、多機能材表面上触媒活性を発揮できない部分が生じ、その部分に菌が滞留することになるので、抗菌性が著しく悪化する。尚、ここでいう光触媒粒子間の間隙とは、図３（ａ）に示すような、光触媒粒子３ｂ，３ｂ間のネック部、図３（ｂ）に示すような、光触媒粒子３ｂ，３ｂ間の気孔の双方を指す。したがって、ここでいう光触媒粒子の間隙よりも粒径の小さな粒子３ｃとは、光触媒粒子間のネック部、光触媒粒子間の気孔のいずれの間隙よりも小さな粒子をいう。 
【００１７】
また、光触媒粒子の間隙に充填される小さな粒子としては、基本的には材質は制限されないが、吸着力に優れたものがよい。吸着能が極端に弱い材質では光触媒粒子同士を互いに結合せしめるという目的を達成できず、また、吸着能が極端に強い材質では間隙に挿入されるよりも、光触媒粒子表面の活性点を覆ってしまう確率が大きくなってしまうからである。この点からみて、光触媒粒子の間隙に充填される粒子の材質として好ましいのは、Ｓn、Ｔi、Ａg、Ｃu、Ｚn、Ｆe、Ｐt、Ｃo、Ｐd、Ｎi等の金属または酸化物であり、従来から吸着担体として使用されているゼオライト、活性炭、粘土等は好ましくない。上記の金属または酸化物のうち、適度な吸着能を有する点で好ましいのは酸化スズであり、またＡg、Ｃu等の金属または酸化物は、光触媒粒子同士を互いに結合せしめる以外に独自に抗菌性、防臭性を有するので、この機能を活用する用途における特に光の照射のないときの光触媒の作用を補助する機能を合わせ持つ点で好ましい。 
【００１８】
また、前記光触媒粒子の間隙に充填される粒子の平均粒径は、光触媒粒子の平均粒径の４／５以下であることが好ましい。光触媒粒子の間隙を埋める粒子は、現行の製造方法では光触媒粒子同士の間隙のみでなく、光触媒粒子上にもある程度付着してしまう。そして間隙を埋める粒子の粒径が光触媒粒子の平均粒径の４／５を越えると、光触媒粒子の間隙よりも光触媒粒子表面に付着する確率の方が高くなり、光触媒粒子同士の結合強度が低下する。また間隙を埋める粒子が光触媒粒子よりも大きいと、光触媒粒子を部分的に覆ってしまうことになり、多機能材表面上触媒活性を発揮できない部分が生じ、その部分に菌が滞留し得るようになるので、特に抗菌性が著しく悪化してしまうおそれもある。 
【００１９】
また、前記光触媒粒子の間隙に充填される粒子の平均粒径は、０．００８μｍ未満であることが、比表面積を大きくし、適度の吸着力が得られるので好ましい
。 
【００２０】
また、前記光触媒粒子の間隙に充填される粒子の光触媒粒子に対する量は、モル比で１０％以上６０％以下であることが好ましい。光触媒粒子同士の焼結が生じない温度領域で熱処理して基材にバインダーを介して光触媒層を固定する場合、間隙を埋める粒子の量が少なすぎると、光触媒粒子同士が強固に結合せず、一方間隙を埋める粒子の量が多すぎると、光触媒粒子を覆う粒子の量が多くなり、多機能材表面上触媒活性を発揮できない部分が生じ、その部分に菌が滞留し得るようになるので、特に抗菌性が著しく悪化するので上記範囲が好ましい。
【００２１】
また、前記光触媒粒子の間隙に充填される粒子を構成する物質として、その蒸気圧が光触媒粒子を構成する物質の蒸気圧よりも高いものを選定し、光触媒粒子の間隙に充填される粒子を光触媒粒子間のネック部に凝集せしめることが好ましい。これは、より強固な光触媒粒子同士の結合を得、光触媒層の剥離強度を高めるためには、充填させるだけでなく焼結させる方がよいからである。また、間隙を埋める粒子にこのような蒸気圧の高い物質を選べば、焼結助剤としても機能し、焼結温度を低下させることもできる。このような蒸気圧の高い物質としては、酸化スズ、酸化ビスマス、酸化亜鉛等があるが、安全性の点で酸化スズが好ましい。 
【００２２】
また、前記光触媒粒子の間隙に充填される粒子を含む層の厚さは、０．１μｍ以上あることが好ましい。この層の厚さが０．１μｍ未満では局所的に光触媒粒子（及び製造方法によっては間隙を埋める粒子）がバインダー層内に埋め込まれて多機能材表面上触媒活性を発揮できない部分が生じ、その部分に菌が滞留し得るようになるので、特に抗菌性が著しく悪化してしまう。ここで、光触媒粒子の間隙に充填される粒子を含む層の厚さとは最表面からバインダーの下層に埋め込まれている部分までを含み、それぞれの凹凸を均した厚みである。 
【００２３】
ここで、光触媒層の厚さを変化させることで意匠的な効果も得られる。即ち、厚さを０．２μｍ以上０．４μｍ未満にすれば、光触媒層膜厚部に対する光の干渉作用により虹彩色模様を付することができる。また間隙を埋める粒子による着色がなければ、外観上基材の地の色、模様若しくはそれらの結合のみにしたければ、上記光の干渉作用を生じる部分を除外した０．１μｍ以上０．２μｍ未満もしくは０．４μｍ以上１μｍ未満に光触媒層膜厚部を作製すればよい。斯かる手法は、タイル、洗面台、浴槽、大・小便器、流し台、調理台等広範な範囲に応用可能である。 
【００２４】
また、前記光触媒層の最下層を構成する光触媒粒子のバインダー層への埋設深さは、粒径の１／２以上で、かつ光触媒粒子と間隙を埋める粒子を含む層の厚さ未満だけバインダー層内に埋設されていることが好ましい。光触媒粒子がバインダー層内に粒径の１／２以上埋設されることにより、光触媒粒子層の最下層とバインダー層は強固に結合し、また光触媒粒子と間隙を埋める粒子を含む層の厚さ以上埋設されてしまうと、光触媒粒子が最表面に露出しない部分が生じ、その部分が多機能材表面上触媒活性を発揮できないために、その部分に菌が滞留し得るようになるので、特に抗菌性が著しく悪化してしまう。 
【００２５】
また、前記基材は、公園やデパートにある水循環方式の人工的な滝や噴水の敷石として用いられるタイル、石材として利用することができる。このような用途に光触媒機能を有する多機能材を利用することにより、循環に伴って人工照明や自然光の紫外線を含む光を利用して水中に堆積する有機系の汚物を分解できる。また、細菌、カビ等の繁殖や藻の発生、それに伴うどぶ水臭を防ぐことができ、より清潔な環境を作り出すことができる。 
【００２６】
また、本発明に係る光触媒機能を有する多機能材は、病院内における細菌の感染防止器材として利用されるが、その他有機物を分解できるので抗カビ、抗ウイルス器材として利用できる。 
【００２７】
また、本発明に係る光触媒機能を有する多機能材の製造方法は、セラミック、樹脂或いは金属製等の基材上に熱可塑性材料からなるバインダー層を形成し、次いで、このバインダー層の上に光触媒粒子からなる光触媒層を形成し、この後、前記バインダー層を軟化させて光触媒層の下層の一部をバインダー層に埋設し、次いで固化する。ここで、バインダー層の粘性が高すぎるとバインダー層と光触媒粒子が充分に結合せず、逆に粘性が低すぎるとバインダー層内に光触媒粒子が埋まってしまい、それが局所的に生じると菌が滞留するようになるので抗菌性が著しく悪化してしまうので、これらを考慮してバインダー層の軟化の度合いを決定する。 
【００２８】
また、本発明に係る光触媒機能を有する多機能材の別の製造方法は、熱可塑性材料からなるシート状バインダー層の上に光触媒粒子からなる光触媒層を形成し、このシート状バインダー層をセラミック、樹脂或いは金属製等の基材上に載置または貼着し、この後、前記バインダー層をを軟化させて光触媒層の下層の一部をバインダー層に埋設し、次いで固化する。この方法によれば、既存のタイル、衛生陶器、建材等に後から防臭性、防汚性、抗菌性、抗カビ性等の機能を付加す
ることができる。
【００２９】
また、本発明に係る光触媒機能を有する多機能材の別の製造方法は、光触媒粒子の間隙にこの間隙よりも粒径の小さな粒子が充填され、光触媒粒子同士が互いに結合された光触媒機能を有する多機能材を製造する方法であって、この方法は、セラミック、樹脂或いは金属製等の基材上に熱可塑性材料からなるバインダー層を形成し、次いで、このバインダー層の上に光触媒粒子と前記粒径の小さな粒子をゾルまたは前駆体の状態で混合した混合物を塗布して光触媒層を形成し、この後、前記バインダー層を軟化させて光触媒層の下層の一部をバインダー層に埋設し、次いで固化する。この方法によれば、簡便であるとともに、予め間隙を埋める粒子と光触媒粒子をゾルまたは前駆体の状態で混合した混合物を塗布して光触媒層を形成するので、光触媒粒子と間隙を埋める粒子の混合比率を制御するのに便利である。 
【００３０】
また、本発明に係る光触媒機能を有する多機能材の別の製造方法は、光触媒粒子の間隙にこの間隙よりも粒径の小さな粒子が充填され、光触媒粒子同士が互いに結合された光触媒機能を有する多機能材を製造する方法であって、この方法は、熱可塑性材料からなるシート状バインダー層の上に、光触媒粒子と前記粒径の小さな粒子をゾルまたは前駆体の状態で混合した混合物を塗布して光触媒層を形成し、この光触媒層を形成したシート状バインダー層をセラミック、樹脂或いは金属製等の基材上に載置または貼着し、この後、前記バインダー層を軟化させて光触媒層の下層の一部をバインダー層に埋設し、次いで固化する。 
【００３１】
また、本発明に係る光触媒機能を有する多機能材の別の製造方法は、光触媒粒子の間隙にこの間隙よりも粒径の小さな粒子が充填され、光触媒粒子同士が互いに結合された光触媒機能を有する多機能材を製造する方法であって、この方法は、セラミック、樹脂或いは金属製等の基材上に熱可塑性材料からなるバインダー層を形成し、次いで、このバインダー層の上に光触媒粒子からなる光触媒層を形成し、この後、前記バインダー層を軟化させて光触媒層の下層の一部をバインダー層に埋設し、次いでバインダー層を固化せしめ、更に光触媒層に前記粒径の小さな粒子を含む溶液を塗布し、熱処理することで前記粒径の小さな粒子を光触媒粒子に固定化する。この方法は間隙を埋める粒子が酸化物である場合に比較的簡便に実施し得る方法であり、且つ比較的多孔質の光触媒層を作成した場合に間隙を埋める粒子を多量に付着させることができる。 
【００３２】
また、本発明に係る光触媒機能を有する多機能材の別の製造方法は、光触媒粒子の間隙にこの間隙よりも粒径の小さな粒子が充填され、光触媒粒子同士が互いに結合された光触媒機能を有する多機能材を製造する方法であって、この方法は、熱可塑性材料からなるシート状バインダー層の上に光触媒粒子からなる光触媒層を形成し、次いでこの光触媒層を形成したシート状バインダー層をセラミック、樹脂或いは金属製等の基材上に載置または貼着し、この後、前記バインダー層を軟化させて光触媒層の下層の一部をバインダー層に埋設し、次いでバインダー層を固化せしめ、更に光触媒層に前記粒径の小さな粒子を含む溶液を塗布し、熱処理することで前記粒径の小さな粒子を光触媒粒子に固定化する。 
【００３３】
また、本発明に係る光触媒機能を有する多機能材の別の製造方法は、光触媒粒子の間隙にこの間隙よりも粒径の小さな金属粒子が充填され、光触媒粒子同士が互いに結合された光触媒機能を有する多機能材を製造する方法であって、この方法は、セラミック、樹脂或いは金属製等の基材上に熱可塑性材料からなるバインダー層を形成し、次いで、このバインダー層の上に光触媒粒子からなる光触媒層を形成し、この後、前記バインダー層を軟化させて光触媒層の下層の一部をバインダー層に埋設し、次いでバインダー層を固化せしめ、更に光触媒層に前記粒径の小さな金属粒子のイオンを含む溶液を塗布し、この後紫外線を含む光を照射して金属イオンを還元して光触媒粒子に固定化することを特徴とする光触媒機能を有する多機能材の製造方法。この方法は、間隙を埋める粒子が金属である場合に比較的簡便に実施し得る方法であり、また金属の固定を極めて短時間（数分）で行うことができる。また、紫外線照射に用いるランプは、紫外線ランプ、ＢＬＢランプ、キセノン水銀灯、蛍光灯のいずれでもよい。 
【００３４】
また、本発明に係る光触媒機能を有する多機能材の別の製造方法は、光触媒粒子の間隙にこの間隙よりも粒径の小さな金属粒子が充填され、光触媒粒子同士が互いに結合された光触媒機能を有する多機能材を製造する方法であって、この方法は、熱可塑性材料からなるシート状バインダー層の上に光触媒粒子からなる光触媒層を形成し、次いでこの光触媒層を形成したシート状バインダー層をセラミック、樹脂或いは金属製等の基材上に載置または貼着し、この後、前記バインダー層を軟化させて光触媒層の下層の一部をバインダー層に埋設し、次いでバインダー層を固化せしめ、更に光触媒層に前記粒径の小さな金属粒子のイオンを含む溶液を塗布し、この後紫外線を含む光を照射して金属イオンを還元して光触媒粒子に固定化する。 
【００３５】
また、本発明に係る光触媒機能を有する多機能材の別の製造方法は、光触媒粒子の間隙にこの間隙よりも粒径の小さな金属粒子が充填され、光触媒粒子同士が互いに結合された光触媒機能を有する多機能材を製造する方法であって、この方法は、セラミック、樹脂或いは金属製等の基材上に熱可塑性材料からなるバインダー層を形成し、次いで、このバインダー層の上に光触媒粒子からなる光触媒層を形成し、この光触媒層に前記粒径の小さな金属粒子のイオンを含む溶液を塗布し、この後紫外線を含む光を照射して金属イオンを還元して光触媒粒子に固定化し、更に前記バインダー層を軟化させて光触媒層の下層の一部をバインダー層に埋設し、次いでバインダー層を固化せしめる。この方法によれば加熱処理工程を一回で済ますことができるので生産性が向上する。 
【００３６】
また、本発明に係る光触媒機能を有する多機能材の別の製造方法は、光触媒粒子の間隙にこの間隙よりも粒径の小さな金属粒子が充填され、光触媒粒子同士が互いに結合された光触媒機能を有する多機能材を製造する方法であって、この方法は、熱可塑性材料からなるシート状バインダー層の上に光触媒粒子からなる光触媒層を形成し、この光触媒層に前記粒径の小さな金属粒子のイオンを含む溶液を塗布し、この後紫外線を含む光を照射して金属イオンを還元して光触媒粒子に固定化し、更に光触媒層を形成したシート状バインダー層をセラミック、樹脂或いは金属製等の基材上に載置または貼着し、この後、前記バインダー層を軟化させて光触媒層の下層の一部をバインダー層に埋設し、次いでバインダー層を固化せしめる。 
【００３７】
前記光触媒粒子をＺnＯとし、この光触媒粒子の間隙に充填される金属粒子をＡgまたはＡg2Ｏとすることが可能である。ここで、ＡgまたはＡg2Ｏ粒子は、光触媒であるＺnＯ粒子同士の結合を強化するだけでなく、ＺnＯの光触媒効果を増進し、且つ自ら抗菌、防臭の効果も有する。またＺnＯを光触媒として選択することにより、Ａgイオンによる着色を解消することができ、基材の地の色、模様もしくはそれらの結合による意匠的効果を向上することができる。 
【００３８】
また、前記光触媒粒子の間隙に充填される金属のイオンとの間で不溶性で無色または白色の塩を形成する塩類を含む溶液を、光触媒層に接触しせしめ、この後紫外線を含む光を照射するようにしてもよい。このようにすることで、ＺnＯとＡgまたはＡg2Ｏの組合せによらなくても、間隙を埋める粒子によるによる着色を解消することができ、基材の地の色。模様もしくはそれらの結合による意匠的効果を向上することができる。 
【００３９】
また、前記光触媒粒子をＴiＯ2とし、バインダー層を軟化せしめるための熱処理温度を８００℃以上１０００℃以下としてもよい。８００℃以上ではＴiＯ2粒子同士の間に初期焼結によるネック部が生成するため、ＴiＯ2粒子同士の結合強度が向上するが、１０００℃を越えると、中期焼結過程に移行し、ＴiＯ2の固相焼結に伴う光触媒層の体積収縮が顕著になるためクラックが生じやすくなる。 
【００４０】
また、前記光触媒粒子をＴiＯ2とし、この光触媒粒子の間隙に充填される金属粒子をＡgとし、この金属のイオンとの間で不溶性で無色または白色の塩を形成する塩類を含む溶液をＫＩ、ＫＣl、ＦeＣl3等のハロゲン化物水溶液としてもよい。Ａgはハロゲン化アルカリとの間にＡgＩ、ＡgＣl等の不溶性で無色または白色の塩を形成するので、基材の地の色、模様若しくはそれらの結合による意匠的な向上を図ることができる。 
【００４１】
また、前記バインダー層は基材の軟化温度よりも低い軟化温度を有するものを選定し、このバインダー層の軟化温度よりも２０℃を越え３２０℃未満の範囲、好ましくは４０℃以上３００℃以下の範囲で且つ基材の軟化温度よりも低い雰囲気温度で加熱処理する。バインダー層の軟化温度よりも２０℃高い温度よりも加熱処理温度が低いと、バインダー層の粘性が高すぎるためバインダー層と光触媒粒子が充分に結合せず、逆にバインダー層の軟化温度よりも３２０℃高い温度よりも加熱処理温度が高いと、バインダー層の粘性が低すぎバインダー層内に光触媒粒子が埋まってしまい、それが局所的に生じると、そこに菌が滞留する結果、抗菌性が落ちることになることによる。 
【００４２】
また、光触媒粒子をバインダー層上に塗布する工程の前工程として分散工程を備える場合には、この分散工程における光触媒粒子となるべきゾルまたは前駆体を溶液中に分散させるための分散剤には、バインダー層を軟化せしめるための熱処理温度より低温で気化する成分のみを使用するが好ましい。従来技術において、３２０℃未満で防臭性がなかったのは、分散工程においてＴiＯ2粒子表面に付着した分散剤が充分に気化、蒸発せずに残留していたために、ＴiＯ2粒子表面が
基材最表面に充分に露出されず、光触媒機能が不充分になったためである。尚、低温で気化する分散剤としては、分子量が１万以下である有機分散剤、リン酸系分散剤が好ましい。 
【００４３】
更に、光触媒粒子の比重をδt、前記バインダー層の比重をδbとした場合、０≦δt−δb≦３．０であることをが好ましい。比重差が小さすぎると、バインダー層に光触媒粒子が充分に埋設されずバインダー層と光触媒粒子が充分に結合せず、比重差が大きすぎると、バインダー層内に光触媒粒子が埋まってしまい、それが局所的に生じると、底に菌が滞留して抗菌性が低下するためである。尚、この方法の応用手法として、δt−δb＞３．０にしなければならない場合でも、バインダー層と光触媒粒子との間に０≦δt−δb≦３．０である第２のバインダー層を介在せしめればよい。またδt−δb＜０のときには、加熱処理時に加圧すれば比重差δt−δbを増すのと同様の効果がある。したがって、ＨＩＰ処理、ホットプレス処理により、０≦δt−δb≦３．０のときと同様の効果が得られる。 
【００４４】
（作用）
光触媒層を構成する光触媒粒子のうちバインダー層側の下層を構成する光触媒粒子はその一部がバインダー層内に埋まった状態で保持され、光触媒層のうち外気に接する表層を構成する光触媒粒子は実質的にその表面が外部に露出した状態で粒子同士が互いに結合しているので、光触媒効果を充分に発揮することになる
。 
【発明の効果】
【００４５】
以上の説明から明らかなように本発明によれば、基材の軟化温度よりも低い材料からなるバインダ層を介して光触媒粒子を固定するようにし、特に光触媒層の表層部を構成する光触媒粒子はバインダ層に埋もれないようにしたので、光触媒粒子は実質的にその表面が外部に露出した状態となり、光触媒効果を充分に発揮することができる。また、光触媒粒子のうち光触媒層の下層を構成する粒子はその一部がバインダ層内に埋設されるので、光触媒層の保持力が大幅に向上し、剥離等が生じにくくなる。
【発明を実施するための最良の形態】
【００４６】
以下に本発明の実施例を添付図面に基づいて説明する。ここで、図１は本発明に係る光触媒機能を有する多機能材の製造方法を説明した図、図２は図１（ｄ）の要部拡大図であり、本発明にあっては先ず同図（ａ）に示すように、基材１を用意する。基材１としてはセラミック、樹脂、金属、ガラス或いは木材等が考えられる。 
【００４７】
そして、同図（ｂ）に示すように基材１の表面にバインダー層２を形成する。バインダー層２としてはその軟化温度が基材１の軟化温度よりも低い材料からなるものを選定する。一例を挙げれば、前記基材１がタイル、ホーローまたは陶磁器である場合には、バインダー層２としては釉薬層または印刷層をそのまま利用することができる。 
【００４８】
次いで、同図（ｃ）に示すようにバインダー層２の上にＴiＯ2粒子等の光触媒粒子からなる光触媒層３を形成する。この時、光触媒層３は後の焼成の際にバインダー層２から落ちない程度の結合力でもってバインダー層２に載っていればよい。 
【００４９】
あるいは、基材１の表面にバインダー層２を形成する前に同図（ｂ’）に示すようにバインダー層２上に光触媒層３を形成しておき、このバインダー層２を基材１上に載置するようにしてもよい。 
【００５０】
この後、バインダー層２の軟化温度よりも２０℃を越え３２０℃未満の範囲で高く且つ基材１の軟化温度よりも低い雰囲気温度で加熱処理することで、同図（ｄ）及び図２に示すように、光触媒層３のうち前記バインダー層側の下層を構成する光触媒粒子３ａは溶融したバインダー層にその一部が沈降しバインダー層が凝固することで当該一部がバインダー層内に埋まり、強固に保持される。また、光触媒層３のうち外気に接する表層を構成する光触媒粒子３ｂは相互間の分子間力や焼成による焼結によって図３（ａ）に示すようにその一部は結合し、また他の部分では図３（ｂ）に示すように離れている。即ち、実質的に表層において光触媒粒子３ｂの表面は外部に露出している。 
【００５１】
ここで、加熱処理温度をバインダー層２の軟化温度よりも２０℃を越え３２０℃未満の範囲で高くしたのは、２０℃未満であると、バインダー層の軟化に時間がかかり且つ光触媒粒子３ａの保持が充分になされず、一方３２０℃を越えると、バインダー層の急激な溶融により光触媒粒子のバインダー層内への埋まりや凹凸面の発生、更には切れやピンホールが発生することにより、望ましくは４０℃以上３００℃以下とする。 
【００５２】
また、光触媒粒子の比重をδt、バインダー層２の比重をδbとした場合、０≦δt−δb≦３．０好ましくは０．５≦δt−δb≦２．０の関係になるようにする。これは、光触媒粒子とバインダー層との比重差があまり小さいとバインダー層を溶融させた場合に光触媒粒子のバインダー層内での垂直方向の移動速度が遅くなり焼成後に光触媒粒子が剥離しやすくなり、光触媒粒子とバインダー層との比重差が大きすぎると光触媒粒子の垂直方向の移動速度が増し、殆どの光触媒粒子がバインダー層中に埋ってしまうそれがあるからである。また、バインダー層２から露出する部分を構成する光触媒粒子の間隙、具体的には図３（ａ）に示す光触媒粒子３ｂのネック部、或いは図３（ｂ）に示す光触媒粒子３ｂの間に、当該間隙よりも粒径の小さな粒子３ｃ（Ｓn、Ｔi、Ａg、Ｃu、Ｚn、Ｆe、Ｐt、Ｃo、Ｐd、Ｎi等の金属または酸化物等）を光触媒粒子３ｂ同士を結合するために充填してもよい。 
【実施例】
【００５３】
以下に具体的な実施例を挙げる。
（実施例１）１５０角の陶磁器タイル基材の表面に、ＳiＯ2−Ａl2Ｏ3−Ｎa／Ｋ2Ｏフリットからなるバインダー層をスプレー・コーティング法により形成し乾燥した後、１５％のＴiＯ2ゾル水溶液をスプレー・コーティング法により塗布し、膜厚が０．８μｍのＴiＯ2層を形成し、次いで、バインダー層とＴiＯ2層が積層された基材をローラーハースキルンにて雰囲気温度を実施例毎に異ならせて加熱焼成した後、冷却固化して多機能材を得た。ここでＴiＯ2ゾル水溶液とは、例えばＴiＣlをオートクレーブ中１００〜２００℃の範囲の水熱条件下で加水分解して得られた結晶子径０．００７〜０．２μｍ程度のアナターゼ型ＴiＯ2をゾル状態で硝酸、塩酸等の酸性水溶液またはアンモニア等の塩基性水溶液中に、数％〜数十％分散させたもので、分散性を向上させるために表面処理剤としてトリエタノールアミン及びトリメチロールアミンの有機酸塩、ペンタエリトリット、トリメチロールプロパン等を０．５％以下の範囲で添加したものである。尚、ＴiＯ2ゾルの粒径はＳＥＭ観察の画像処理により、結晶子径は粉末Ｘ線回析の積分幅からけいさんした。また、塗布方法はスプレー・コーティング法で行ったが、ディップ・コーティング法、スピン・コーティング法でも同様な結果が得られると予想される。得られた多機能材について抗菌性及び耐摩耗性についての評価を行った。抗菌性については大腸菌（Escherichia coli W3110株）に対する殺菌効果を試験した。予め、７０％エタノールで殺菌した多機能材の最表面に菌液０．１５ｍｌ（１〜５×１０4ＣＦＵ）を滴下し、ガラス板（１０×１０cm）に載せて基材最表面に密着させ、試料とした。 白色灯（３５００ルクス）を３０分間照射した後、照射した試料と遮光条件下に維持した試料の菌液を滅菌ガーゼで拭いて生理食塩水１０ｍｌに回収し、菌の生存率を求め、評価の指標とした。耐摩耗性についてはプラスチック消しゴムを用いた摺動摩耗を行い、外観の変化を比較し評価した。以下の（表１）に基材として陶磁器タイル、バインダーにＳiＯ2−Ａl2Ｏ3−Ｎa／Ｋ2Ｏフリットを用いた時の焼成温度の変化に伴う抗菌性、耐摩耗性の変化を示す。 
【００５４】
【表１】
2006021994.tif 000002
【００５５】
ここで、バインダーとして用いたＳiＯ2−Ａl2Ｏ3−Ｎa／Ｋ2Ｏフリットの比重は２．４、塗布した時の膜厚は２００μｍ、軟化温度は６８０℃であった。また（表１）において得られたＴiＯ2はNo.１〜３についてはアナターゼ型であり、比重は３．９、No.４，５についてはルチル型であり、比重は４．２であった。 
【００５６】
（表１）において、No.１は焼成温度がバインダーの軟化温度よりも２０℃しか高くなく、バインダーの粘性が充分に低くならなかったために、光触媒層の最下層を構成するアナターゼ型ＴiＯ2粒子がバインダー層中に充分埋設されず、そのため耐摩耗性試験において５〜１０回の摺動で傷が入り、剥離してしまった。また抗菌性に関しては光触媒活性に優れるアナターゼ型であること、および３００℃以上ではＴiＯ2ゾルのＴＧーＤＴＡ観察上有機成分はほぼ分解、気化しており、ＴiＯ2表面に付着した表面処理剤等の分散剤は帰化していると解されるが、焼成温度が７００℃でそれよりはるかに高い処理温度であることより、＋＋という優れた値となった。 
【００５７】
No.３〜５は焼成温度が８００℃以上１０００℃以下の場合であるが、いずれも耐久性は、４０回以上の摺動試験でも変化なく、極めて優れたものとなった。この原因としては、表面のＴiＯ2粒子の初期焼成に伴うネック部の生成が考えられる。また１１００℃で処理した場合は、冷却固化後ローラハースキルンより取り出した多機能材表面のＴiＯ2層にクラックが生じていた。これはＴiＯ2テストピースのＴＭＡ測定から判断して、ＴiＯ2粒子の顕著な体積収縮を伴う中期焼結
によるものと考えられる。 
【００５８】
No.４，５では抗菌性がいずれも−と悪くなった。これには２つの原因が考えられる。１つはＴiＯ2粒子がルチル型に相転移していることであり、もう１つは焼成温度がバインダーの軟化温度よりも３００℃を越えて高く、バインダーの粘性が低くなりすぎて光触媒層を構成するＴiＯ2粒子がバインダー層中に埋設されてしまったことが考えられる。ここで、ＴiＯ2粒子がルチル型に相転移していることだけが原因だと考えることはできない。ルチル型ＴiＯ2においても、アナターゼ型ＴiＯ2には劣るものの、光触媒活性は若干あるからである。例えば多孔質アルミナ基材に直接ＴiＯ2ゾルをスプレーコートし、９５０℃で焼成後、冷却固化した資料の抗菌性は＋であった。従って焼成温度がバインダーの軟化温度よりも３００℃を越えて高く、バインダーの粘性が低くなりすぎて、光触媒層を構成するＴiＯ2粒子がバインダー層中に埋設されてしまったことも一因をなしていると解される。 
【００５９】
また、試料の断面方向のＥＰＭＡ等によるＴiおよびＳi（バインダーの主成分）の元素分析により、ＴiとＳiの混在した層が観察され、光触媒粒子であるＴiＯ2が埋設されていることが確認された。 
【００６０】
以上の実施例１、つまり少なくとも光触媒がＴiＯ2、バインダー層がＳiＯ2−Ａl2Ｏ3−Ｎa／Ｋ2Ｏフリットのときには以下のことが確認された。 焼成温度がバインダーの軟化温度よりも２０℃を越えて高く、３００℃を越えて高くない条件で多機能材を製造した時、抗菌性も耐摩耗性もともに良好な多機能材を製作できる。その原因は前記温度範囲においてバインダーの粘性がＴiＯ2がバインダー層中に適度に埋設され得る値に調整されるためと考えられる。 で作製した多機能材は、ＴiＯ2粒子のバインダー層への埋設が確認された。 焼成温度が８００℃以上１０００℃以下の場合には、いずれも耐摩耗性は、４０回以上の摺動試験でも変化なく、極めて優れたものとなった。ＴiＯ2粒子間のネック部生成に伴う強固な結合によると考えられる。 
【００６１】
（実施例２）１００×１００×５のアルミナ基材（アルミナ純度９６％）の表面に、ＳiＯ2−Ａl2Ｏ3−ＰbＯフリットからなるバインダー層をスプレー・コーティング法により形成し乾燥した後、１５％のＴiＯ2ゾル水溶液（実施例１と同じ）をスプレー・コーティング法により塗布し、膜厚が０．８μｍのＴiＯ2層を形成し、次いで、バインダー層とＴiＯ2層が積層された基材をローラーハースキルンにて雰囲気温度を実施例毎に異ならせて加熱焼成した後、冷却固化して多機能
材を得た。 
【００６２】
以下の（表２）に基材としてアルミナ、バインダーにＳiＯ2−Ａl2Ｏ3−ＰbＯフリットを用いた時の焼成温度の変化に伴う抗菌性、耐摩耗性の変化を示す。 
【００６３】
【表２】
2006021994.tif 000003
【００６４】
ここで、バインダーとして用いたＳiＯ2−Ａl2Ｏ3−ＰbＯフリットの軟化温度は５４０℃、比重は３．８、塗布した時の膜厚は１５０μｍであった。また得られたＴiＯ2の結晶型はすべてアナターゼ型であった。 
【００６５】
（表２）の耐摩耗性試験において、No.６は１０回以下の摺動で傷が入り、剥離してしまったが、No.７，８は１０回以上の摺動でも傷が入らず、更に、No.９，１０は４０回以上の摺動でも傷が入らないという良好な結果が得られた。 
【００６６】
No.９，１０で４０回以上の摺動でも傷が入らなかったのは、焼成温度が８００℃以上であるため、ＴiＯ2粒子間にネックが生成し、ＴiＯ2粒子同士が強固に結合したためと考えられる。No.６で１０回以下の摺動で傷が入り、剥離してしまったのは、焼成温度がバインダーの軟化温度よりも２０℃しか高くなく、バインダーの粘性が充分に低くならなかったために、光触媒層の最下層を構成するアナターゼ型ＴiＯ2粒子がバインダー層中に充分埋設されなかったためと考えられる。それに対し、No.７，８で１０回以上の摺動でも傷が入らなかったのは、ネック部が生成される温度には至らないものの焼成温度とバインダーの軟化温度との差が、バインダーの粘性をＴiＯ2がバインダー層中に適度に埋設され得る値に調整されたからと考えられる。一方、（表２）の抗菌性試験において、No.６〜９は＋＋＋または＋＋と良好な結果を得たが、No.１０は＋になった。これは焼成温度がバインダーの軟化温度よりも３２０℃も高く、バインダーの粘性が低くなりすぎて、光触媒層を構成するＴiＯ2粒子がバインダー層中に埋設されてしまったためと考えられる。 
【００６７】
（実施例３）ＳiＯ2−Ａl2Ｏ3−ＢaＯフリットを型内で溶融市冷却固化させた後、加工して１００×１００×１のガラスシートを作製し、その上に１５％のＴiＯ2ゾル水溶液（実施例１と同じ）をスプレー・コーティング法により塗布し、膜厚が０．８μｍのＴiＯ2層を形成した。その後、ガラスシートをアルミナ基材（１００×１００×５）に載せ、シリコニット炉で雰囲気温度を実施例毎に異ならせて加熱焼成した後、冷却固化して多機能材を得た。 
【００６８】
以下の（表３）に上記の多機能材の焼成温度の変化に伴う抗菌性、耐摩耗性の変化を示す。 
【００６９】
【表３】
2006021994.tif 000004
【００７０】
ここで、バインダーとして用いたＳiＯ2−Ａl2Ｏ3−ＢaＯフリットの軟化温度は６２０℃、比重は２．８、多機能材上のＴiＯ2の結晶型はNo.１１〜１３はアナターゼ型、No.１４はルチル型であった。 
【００７１】
（表３）の耐摩耗性試験において、No.１１は１０回以下の摺動で傷が入り、剥離してしまったが、No.１２は１０回以上の摺動でも傷が入らず、更に、No.１３，１４は４０回以上の摺動でも傷が入らないという良好な結果が得られた。 
【００７２】
No.１３，１４で４０回以上の摺動でも傷が入らなかったのは、焼成温度が８００℃以上であるため、ＴiＯ2粒子間にネックが生成し、ＴiＯ2粒子同士が強固に結合したためと考えられる。No.１１で１０回以下の摺動で傷が入り、剥離してしまったのは、焼成温度がバインダーの軟化温度よりも２０℃しか高くなく、バインダーの粘性が充分に低くならなかったために、光触媒層の最下層を構成するアナターゼ型ＴiＯ2粒子がバインダー層中に充分埋設されなかったためと考えられる。それに対し、No.１２で１０回以上の摺動でも傷が入らなかったのは、ネック部が生成される温度には至らないものの焼成温度とバインダーの軟化温度との差が、バインダーの粘性をＴiＯ2がバインダー層中に適度に埋設され得る値に調整されたからと考えられる。一方、（表３）の抗菌性試験において、No.１１〜１３は＋＋＋または＋＋と良好な結果を得たが、No.１４は−になった。これはＴiＯ2がルチル型であることと、焼成温度がバインダーの軟化温度よりも３２０℃も高く、バインダーの粘性が低くなりすぎて、光触媒層を構成するＴiＯ2粒子がバインダー層中に埋設されてしまったことの２つの原因によると考えられる。 
【００７３】
以上のことから、バインダーに予めＴiＯ2粒子を塗布後、基材に貼着し焼成して多機能材を得る方法においても、基材表面にバインダーを塗布し、その後ＴiＯ2粒子を塗布して多機能材を得る方法と同様の効果が得られることが確認された。 
【００７４】
（実施例４）１００×１００×５のポリイミド系樹脂からなる基材の表面に、アクリル樹脂バインダーを塗布後、１５％ＴiＯ2ゾル水溶液をスプレー・コーティング法により塗布し、膜厚が０．８μｍのＴiＯ2層を形成し、次いでバインダー層とＴiＯ2層が積層された基材をニクロム炉にて１５０℃で焼成し多機能材を得た。 
【００７５】
以下の（表４）に上記の多機能材の焼成温度の変化に伴う抗菌性、耐摩耗性の変化を示す。 
【００７６】
【表４】
2006021994.tif 000005
【００７７】
尚、（表４）において、１５％ＴiＯ2ゾル水溶液の調整方法は下記のように変化させた。 No.１５：実施例１使用の１５％ＴiＯ2ゾル水溶液をそのまま用いた。 No.１６：ＴiＣl水溶液をオートクレーブ中１１０〜１５０℃で加水分解後、生成物を硝酸にてｐＨ０．８に調整して表面改質剤を用いずに分散させ、次いで凝集物を除去したものを用いた。この場合スプレー・コーティングは凝集体除去後直ちに行った。 
【００７８】
ここで、ＴiＯ2の比重は３．９、結晶型はアナターゼ、アクリル樹脂の比重は０．９、ガラス軟化点に対応する粘性になる温度は７０℃である。 
【００７９】
耐摩耗性に関しては、No.１５，１６のいずれかの条件でも１０回以上の摺動でも傷がはいらなかった。このことは焼成温度とバインダーの軟化温度との差の範囲が、バインダーの粘性をＴiＯ2がバインダー層中に適度に埋設されうる値に調整しうる値であったためと考えられる。 
【００８０】
一方、抗菌性試験に関してはNO.１５は、−になったが、NO.１６は＋＋と良好な結果を得たことで、３０℃未満においても抗菌性を有する多機能材が製造可能であることを見出だした。この違いはＤＴＡ−ＴＧにおいて、NO.１５のＴiＯ2ゾルでは２００〜３５０℃で分解、蒸発する成分があるが、NO.１６では認められないことからＴiＯ2を覆う有機成分の有無が原因となっていると考えられる。またここではアナターゼとアクリル樹脂の比重差は３だが、この程度の差であれば光触媒層を構成するＴiＯ2粒子がバインダー層中に埋設されることなく良好な抗菌性を有することも確認された。 
【００８１】
（実施例５）１００×１００×５のアルミナ基材の表面に、実施毎に比重の異なるフリット等からなるバインダー層をスプレー・コーティング法により成形後、乾燥後１５％のＴiＯ2ゾル水溶液をスプレー・コーティング法により膜厚０．８μｍのＴiＯ2層を形成し、次いでバインダー層とＴiＯ2が積層された基材をローラーハースキルンにて雰囲気温度を７５０℃として加熱焼成後冷却固化して多機能材を得た。 
【００８２】
以下の（表５）に上記の多機能材の焼成温度の変化に伴う抗菌性、耐摩耗性の変化を示す。 
【００８３】
【表５】
2006021994.tif 000006
【００８４】
抗菌性試験に関してはNO.１７〜２０のいずれも＋＋＋と良好な結果を得た。いずれにおいても焼成温度がバインダーの軟化温度よりも３０℃以上３００℃以下の範囲で高く、焼成温度とバインダーの軟化温度との差の範囲が、バインダーの粘性をＴiＯ2がバインダー層中に適度に埋設され得る値に調整された値であったためと考えられる。 
【００８５】
耐摩耗性に関しては、NO.１７は、５回以下の摺動で傷が入り、剥離してしまったが、NO.１８〜２０は１０回以上の摺動でも傷が入らなかった。その原因としては、NO.１７では他と異なり、バインダーの比重の方がＴiＯ2の比重よりも大きいため、光触媒層の最下層を構成するアナターゼ型ＴiＯ2粒子がバインダー層中に充分埋設されなっかたためと考えられる。したがって、多機能材の耐摩耗性には、ＴiＯ2とバインダーとの比重も影響し、バインダーの比重の方がＴiＯ2の比重よりも大きいと悪化することが判明した。 
【００８６】
（実施例６）１５０角の陶器質タイル基材の表面にＳiＯ2−Ａl2Ｏ3−ＢaＯフリット（軟化温度６２０℃）からなるバインダー層を形成し、その上にＴiＯ2ゾルとＳnＯ2ゾルを混合、攪拌した水溶液をスプレー・コーティング法にて塗布後、７５０℃にて焼成し冷却固化して多機能材を得た。なおＴiＯ2ゾル濃度は４〜６ｗｔ％でＮＨ3水溶液でＰＨ１１に調整され、ＴiＯ2粒子の結晶子径は０．０１μmであり、ＳnＯ2粒子の結晶子経は、０．００３５μmである。 
【００８７】
こうして作製した多機能材についてＴiＯ2に対するＳnＯ2量（モル比）を種々に変化させたときの抗菌性試験および耐摩耗性試験を行った結果を以下の（表６）に示す。 
【００８８】
【表６】
2006021994.tif 000007
【００８９】
耐摩耗性試験についてはＳnＯ2の量の増加に伴って向上し、１０％以上の添加により、４０回の摺動試験においても傷が入ることもなく、変化も生じなくなった。抗菌性試験については２０％以上までの範囲ならば、無添加のときと同様に＋＋＋であり、６０％までならば＋＋で止った。それ以上加えると、基材表面のＴiＯ2粒子を覆う確率が高くなり、抗菌性は悪化し、１００％では−となった。したがってＳnＯ2の添加量をモル比でＴiＯ2量の１０％以上６０％以下、好ましくは１０％以上２０％以下にすれば抗菌性にも耐摩耗性にも優れた多機能材を提供できる。 
【００９０】
ここで耐摩耗性がＳnＯ2の量の増加に伴い向上するのは以下に示す機構による。即ち、ＳnＯ2はＴiＯ2よりも６００℃以上の高温では蒸気圧が高いため、焼結前にあってはＴiＯ2粒子３ｂの間隔は図４（ａ）に示すようにＬOであるが、ＴiＯ2粒子３の正の曲率をもつ表面では蒸気圧が高く、負の曲率をもつ表面、つまり２つのＴiＯ2粒子３ｂが当接するネック部の表面は蒸気圧が低くなる。その結果、図４（ｂ）に示すようにネック部にはＴiＯ2よりも蒸気圧が高いＳnＯ2が入り込み、図４（ｃ）に示すように凝縮し、気化−凝縮機構によって焼結が行われている。そして、気化−凝縮機構によって焼結が行われると、焼結後のＴiＯ2粒子の間隔Ｌ2は焼結前の間隔ＬOと略等しいため、クラック等は発生しない。このように基材表面にバインダーを介してＴiＯ2粒子層が保持された複合部材において、最表面に露出しＴiＯ2粒子の間隙にＳnＯ2粒子を充填して６００℃以上で焼成すれば、クラックを発生することなく、ＴiＯ2粒子間のネック部を結合することができるので、耐摩耗特性が向上する。 
【００９１】
（比較例７）実施例６と同様に１５０角の陶器質タイル基材の表面にＳiＯ2−Ａl2Ｏ3−ＢaＯフリット（軟化温度６２０℃）からなるバインダー層を形成し、その上にＴiＯ2ゾルとＳiＯ2ゾルを混合、攪拌した水溶液をスプレー・コーティング法にて塗布後、７５０℃にて焼成し冷却固化して多機能材を得た。なおＴiＯ2ゾル濃度は４〜６wｔ％でＮＨ3水溶液でＰＨ１１に調整され、粒子の結晶子径は実施例６と同様に０．０１μｍであるが、ＳnＯ2粒子の結晶子径は０．００８μｍとやや大きい粒子を用いた。 
【００９２】
こうして作製した多機能材について抗菌性試験および耐摩耗性試験を行い、実施例６と比較した結果を以下の（表７）に示す。 
【００９３】
【表７】
2006021994.tif 000008
【００９４】
その結果、０．００８μｍのＳnＯ2粒子の耐摩耗性向上の効果は、０．００３５μｍのＳnＯ2粒子を用いた場合よりも弱く、ＴiＯ2粒子に対するモル比が６０％以上でようやく４０回の摺動試験においても傷が入ることもなく、変化も生じなくなった。抗菌性試験については０．００３５μｍのＳnＯ2粒子を用いた場合と同様に、２０％以上までの範囲ならば、無添加のときと同様に＋＋＋であり、６０％以下ならば＋＋で止った。それ以上加わると、基材表面のＴiＯ2粒子を覆う確率が高くなり、抗菌性は悪化し、１００％では−となった。したがって０．０１μｍのＴiＯ2粒子を用いた場合には０．００８μｍのＳnＯ2粒子を添加して抗菌性にも耐摩耗性にも優れた多機能材を提供するのは困難である。この原因としてはＳnＯ2粒子の蒸気圧は粒経が大きくなると小さくなること、気化せずに残存するＳnＯ2粒子が０．００３５μｍの場合はＴiＯ2粒子間の間隙に存在し、結合強度を向上し得たのに対し、０．００８μｍではＴiＯ2粒子間の間隙と比較してＳnＯ2粒子が大きいために、ＳnＯ2粒子が間隙に入れず、むしろＴiＯ2粒子上にくる確率が高くなっているためと考えられる。以上のことからＴiＯ2粒子の間隙を埋めるべきＳnＯ2粒子の大きさは、ＴiＯ2粒子径に対し、４／５未満であることが好ましい。 
【００９５】
（実施例８）１５０角の陶器質タイル基材の表面に、ＳnＯ2−Ａl2Ｏ3−ＢaＯフリット（軟化温度６２０℃）からなるバインダー層を形成し、その上にＴiＯ2ゾル水溶液をスプレー・コーティング法にて塗布後、７５０℃にて焼成し冷却固化した複合部材に、ＳnＯ2ゾル水溶液をスプレー・コーティング法にて塗布後、１１０℃で熱処理し多機能材を得た。このときＴiＯ2ゾル水溶液には実施例６と同じものを用い、ＳnＯ2ゾルには０．００３５μｍの方を用いた。 
【００９６】
こうして作製した多機能材について抗菌製試験および耐摩耗性試験を行った結果を以下の（表８）に示す。 
【００９７】
【表８】
2006021994.tif 000009
【００９８】
耐摩耗性試験についてはＳnＯ2の量の増加に伴って向上し、モル比２０％以上の添加により、４０回摺動試験においても傷が入ることもなく、変化も生じなくなった。抗菌性試験については２０％以上までの範囲ならば、無添加のときと同様に＋＋＋であり、６０％までならば＋＋で止った。それ以上加わると、基材表面のＴｉＯ２粒子を覆う確率が高くなり、抗菌性は悪化し、１００％では−となった。本試験ではＳnＯ2ゾルは１１０℃という低温で熱処理しているので、実施例６で示した気化−凝縮機構による焼結は生じない。にもかかわらず耐摩耗性が向上したが、これはＴiＯ2粒子よりも粒径が小さい、すなわち比表面積が大きく吸着力に優れるＳnＯ2粒子がＴiＯ2粒子の間隙を埋めたことにより、ＴiＯ2粒子同士の結合が強化されたためと考えられる。 
【００９９】
（実施例９）１５０角の陶器質タイル基材の表面に、ＳiＯ2−Ａl2Ｏ3−ＢaＯフリット（軟化温度６２０℃）からなるバインダー層を形成し、その上にＴiＯ2ゾル水溶液をスプレー・コーティング法にて塗布後、７５０℃にて焼成し冷却固化した複合部材に、酢酸銅水溶液を塗布し乾燥させ、その後紫外線を含む光を照射して銅イオンを還元しつつ光触媒層に固定し、多機能材を得た。ここで照射ランプには水銀灯ランプを用いた。ここで光触媒層に固定されたＣｕ粒子の大きさは平均０．００４μｍ程度であった。 
【０１００】
こうして作製した多機能材について抗菌性試験および耐摩耗性試験を行った結果を（表９）に示す。 
【０１０１】
【表９】
2006021994.tif 000010
【０１０２】
耐摩耗性試験についてはＣｕ量の増加に伴って向上し、モル比２０％以上の添加により、４０回の摺動試験においても傷が入ることもなく、変化も生じなくなった。抗菌性試験については２０％以上までの範囲ならば、無添加のときと同様に＋＋＋であった。Ｃｕの場合はそれ自体抗菌力を有するので、多量添加することによる抗菌性の悪化は認められなかった。しかしおそらくＣｕの添加量が少量のときはＴiＯ2粒子層による光触媒作用が支配的であり、Ｃｕの添加量が多量のときはＣｕによる作用が支配的であると考えてよいだろう。Ｃｕのみの作用に期待する場合、Ｃｕは液体中で用いたときは徐々に溶出するので、光触媒のない場合と比較して寿命が短いと考えられる。またＣｕの添加量が多量になるとその分コスト高にもなる。したがってＣｕ量をあまり多量に設定することは意味がないと思われる。この実施例によりＳnＯ2のような酸化物だけでなく、Ｃｕのような金属もＴiＯ2粒子層の間隙を埋める粒子となり得ることが確認された。 
【０１０３】
（実施例１０）１５０角の陶器質タイル基材の表面に、ＳiＯ2−Ａl2Ｏ3−ＢaＯフリット（軟化温度６２０℃）からなるバインダー層を形成し、その上にＴiＯ2ゾル水溶液をスプレー・コーティング法にて塗布後、９５０℃にて焼成し冷却固化した複合部材に、酢酸銅水溶液を塗布し、その後紫外線を含む光を照射して銅イオンを還元しつつ光触媒層に固定し多機能材を得た。このとき照射ランプにはＢＬＢランプを用い、数分間照射した。ＴiＯ2は熱処理の工程でアナターゼからルチルに相転移した。ＴiＯ2の膜厚はスプレー・コーティングの際に０．４μｍに調整した。 
【０１０４】
こうして作製した多機能材について抗菌性試験および耐摩耗性試験を行った。耐摩耗性試験については、無添加でもこの温度域では良好な結果を示す。Ｃｕを添加しても無添加のときと同様に４０回の摺動試験においても傷が入ることもなく、変化を生じなかった。抗菌性試験については図５に示す。無添加のときはＴiＯ2がルチルのため＋と悪い。それにＣｕを添加していく抗菌性が増した。そしてＢＬＢランプ照射時のみならず、照射していない時もＣｕ担持量が０．７μｇ／ｃｍ2以上になれば抗菌活性が＋＋となり、Ｃｕ担持量が１．２μｇ／ｃｍ2以上になれば抗菌活性が＋＋＋となる。以上のことから抗菌性にも耐摩耗性にも優れた多機能材を提供するには、Ｃｕ担持量が０．７μｇ／ｃｍ2以上がよく、より好ましくは１．２μｇ／ｃｍ2以上がよい。 
【０１０５】
ところでＣｕ担持量は酢酸銅水溶液塗布後ＢＬＢランプ照射前に乾燥工程を入れると飛躍的に向上する。その関係については図６に示す。これは乾燥させた場合の方が光還元するときの金属イオン濃度が高いからと考えられる。 
【０１０６】
またＣｕ担持量はＣｕ塗布量を最適にしたときに最大となる（図７、図７はＣu濃度１wt%の酢酸銅の例）、この図７の場合、塗布量を０．７μｇ／ｃｍ2以上にするには０．２ｍｇ／ｃｍ2以上２．７ｍｇ／ｃｍ2以下に、１．２μｇ／ｃｍ2以上にするには０．３ｍｇ／ｃｍ2以上２．４ｍｇ／ｃｍ2以下にすればよい。 
【０１０７】
（実施例１１）１５０角の陶器質タイル基材の表面に、ＳiＯ2−Ａl2Ｏ3−ＢaＯフリット（軟化温度６８０℃）からなるバインダー層を形成し、その上にＴiＯ2ゾル水溶液をスプレー・コーティング法にて塗布後、９５０℃にて焼成し冷却固化した複合部材に、硝酸銀水溶液を塗布、乾燥し、その後紫外線を含む光を照射して銀イオンを還元しつつ光触媒層に固定し多機能材を得た。このとき照射ランプにはＢＬＢランプを用い、数分間照射した。またＴiＯ2は熱処理の工程でアナターゼからルチルに相転移した。ＴiＯ2の膜厚はスプレー・コーティングの際に０．４μｍに調整した。 
【０１０８】
こうして作製した多機能材について抗菌性試験および耐摩耗性試験を行った。耐摩耗性試験については、無添加でもこの温度域では良好な結果を示す。Ａgを添加しても無添加のときと同様に４０回の摺動試験においても傷が入ることもなく、変化も生じなかった。 
【０１０９】
抗菌性試験について図５に示す。無添加のときはＴiＯ2がルチルのため＋と悪い。それにＡgを添加していくと抗菌性が増した。そしてＢＬＢランプ照射時のみならず、照射していない時もＡｇ担持量が０．０５μｇ／ｃｍ2以上になれば抗菌活性が＋＋となり、Ａｇ担持量が０．１μｇ／ｃｍ2以上になれば抗菌活性が＋＋＋となる。したがって抗菌性にも耐摩耗性にも優れた多機能材を提供するには、Ａg担持量が０．０５μｇ／ｃｍ2以上がよく、より好ましくは０．１μｇ／ｃｍ2以上がよい。ただしＡg担持量が多いと茶色から黒色に着色され、外観上見栄えが悪い。しかしＡg担持量が１μｇ／ｃｍ2以下ならば着色はない。以上のことからＡg担持量は０．０５μｇ／ｃｍ2以上１μｇ／ｃｍ2以下がよく、より好ましくは０．１μｇ／ｃｍ2以上１μｇ／ｃｍ2以下がよい。 
【０１１０】
（実施例１２）１５０角の陶器質タイル基材の表面に、ＳiＯ2−Ａl2Ｏ3−ＢaＯフリット（軟化温度６８０℃）からなるバインダー層を形成し、その上にＴiＯ2ゾル水溶液をスプレー・コーティング法にて塗布後、９５０℃にて焼成し冷却固化した複合部材に、硝酸銀水溶液を塗布、乾燥し、その後紫外線を含む光を照射して銀イオンを還元しつつ光触媒層に固定し多機能材を得た。このとき照射ランプにはＢＬＢランプを用い、数分間照射した。またＴiＯ2は熱処理の工程でアナターゼからルチルに相転移した。 
【０１１１】
こうして作製した多機能材について、ＴiＯ2の膜厚を種々の値に変化させて耐摩耗試験、抗菌性試験および耐汚染性試験を行った。耐摩耗試験については今回試験した２μｍ以内の範囲ではいずれも良好な結果を示し、４０回の摺動試験においても傷が入ることもなく、変化も生じなかった。抗菌性試験については膜厚０．１μｍ以上で＋＋、０．２μｍ以上で＋＋＋となる。したがってＴiＯ2の膜厚は０．１μｍ以上がよく、好ましくは０．２μｍ以上がよい。 
【０１１２】
（実施例１３）１５０角の陶器質タイル基材の表面に、ＳiＯ2−Ａl2Ｏ3−ＢaＯフリット（軟化温度６２０℃）からなるバインダー層を形成し、その上に塩化亜鉛水溶液あるいはＴiＯ2ゾル水溶液をスプレー・コーティング法にて塗布し乾燥後、硝酸銀水溶液を塗布し、その後紫外線を含む光を照射して銀イオンを還元しつつ光触媒層に固定した。その後９００℃以上１０００℃以下にて焼成し冷却固化し多機能材を得た。このとき照射ランプにはＢＬＢランプを用い、数分間照射した。またＴiＯ2は熱処理の工程でアナターゼからルチルに相転移した。また表面の固定されたＡgは熱処理に伴い、茶黒色から白色に変化したことから、焼成中に酸化銀に変化したと考えられる。ただしＡgの付着固定は離散的になされており、観察により焼成前後におけるＡg粒子の成長はほとんど認められなかった。 
【０１１３】
こうして作製した多機能材について抗菌性試験および耐摩耗性試験を行った。耐摩耗性試験については、無添加でもこの温度域では良好な結果を示す。Ａgを添加しても無添加のときと同様に４０回の摺動試験においても傷が入ることもなく、変化も生じなくなった。抗菌性試験については図５に示す。無添加のときはＴiＯ2がルチルのため＋と悪い。それにＡgを添加していくと抗菌性が増した。 
【０１１４】
（実施例１４）１５０角の陶器質タイル基材の表面に、ＳiＯ2−Ａl2Ｏ3−ＢaＯフリット（軟化温度６２０℃）からなるバインダー層を形成し、その上にＴiＯ2ゾル水溶液をスプレー・コーティング法にて塗布後、９００℃以上１０００℃以下にて焼成し冷却固化した複合部材に、硝酸銀水溶液を塗布し、その後紫外線を含む光を照射して銀イオンを還元しつつ光触媒層に固定し、さらにその上に０．１ｍｏｌ／ｌのＫＩ水溶液を０．１ｃｃ／ｃｍ2の割合で塗布し、更に紫外線を５秒程度照射し多機能材を得た。その際Ａgの担持量は２μｇ／ｃｍ2とした。０．１ｍｏｌ／ｌのＫＩ水溶液を０．１ｃｃ／ｃｍ2の割合で塗布し、更に紫外線を５秒程度照射したことにより、茶黒色だった多機能材は白色に脱色され、外観上の見栄えが向上した。 
【０１１５】
（実施例１５）１５０角の陶器質タイル基材の表面に、ＳiＯ2−Ａl2Ｏ3−ＢaＯフリット（軟化温度６２０℃）からなるバインダー層を形成し、その上にＴiＯ2ゾル水溶液をスプレー・コーティング法にて塗布後、８２０℃にて焼成し冷却固化して得た多機能材を傾斜させて配置し、紫外線を含む光を多機能材上に照射しながら、多機能材の上に公衆浴場で採取した風呂水を循環させながら、連続的に滴下し、風呂水の変化を観察した。同様の装置を比較のため、光触媒層を設けていない基材の上にも滴下した。１４日後の観察では、前記多機能材上に滴下していた風呂水は光触媒層を設けていない基材の上に滴下していた風呂水と比較して、濁り具合には特異な差が認められないものの、どぶ水臭に差が認められた。すなわち光触媒層を設けていない基材の上に滴下していた風呂水ではかなり強いどぶ水臭が認めれ、また基材上にスライム状のぬめりおよび有機系沈殿物が観察されたのに対し、前記多機能材上に滴下していた風呂水ではそのいずれもが認められなかった。以上の模擬実験により、この多機能材は公園、デパート等にある水循環方式の人工的な滝や噴水の敷石として利用できると考えられる。 
【図面の簡単な説明】
【０１１６】
【図１】本発明に係る光触媒機能を有する多機能材の製造方法を説明した図
【図２】図１（ｄ）の要部拡大図
【図３】ＴiＯ2粒子間の拡大図
【図４】（ａ）〜（ｃ）はＴiＯ2粒子の焼結の機構を説明した図
【図５】抗菌性試験についての試験結果を示すグラフ
【図６】ＢＬＢランプ照射前に乾燥工程を入れた場合のＣｕ担持量についての試験結果を示すグラフ
【図７】Ｃｕ担持量とＣｕ塗布量との関係を示すグラフ
【符号の説明】
【０１１７】
１…基材、２…バインダー層、３…光触媒層、３ａ…光触媒層の
うバインダー層側の下層を構成する光触媒粒子、３ｂ…光触媒層のうち外気に接
する表層を構成する光触媒粒子、３ｃ…光触媒粒子同士を結合するために充填さ
れた粒子。
【図１】
2006021994.tif 000011
【図２】
2006021994.tif 000012
【図３】
2006021994.tif 000013
【図４】
2006021994.tif 000014
【図５】
2006021994.tif 000015
【図６】
2006021994.tif 000016
【図７】
2006021994.tif 000017